СПОСОБ И МИКРОСТРУКТУРА ДЛЯ ЭПОКСИДИРОВАНИЯ

1. Катализатор для эпоксидирования этилена, содержащий каталитически эффективное количество серебра, промотирующее количество рения и цезий; где микроструктура катализатора включает серебро, рений и цезий, причем рений и цезий присутствуют в рений-цезиевой интерметаллической фазе.
2. Катализатор по п.1, в котором указанная микроструктура содержит более высокую концентрацию рения, чем концентрация серебра.
3. Катализатор по п.1, в котором указанная микроструктура содержит более высокую концентрацию цезия, чем концентрацию серебра.
4. Катализатор по п.1, в котором указанная интерметаллическая фаза представляет собой фазу сплава (твердого раствора).
5. Катализатор по п.1, в котором микроструктуру получают способом, включающим:
инициирование реакции эпоксидирования путем реакции исходной газовой композиции, содержащей этилен, и кислорода в присутствии катализатора эпоксидирования при температуре от приблизительно 180°C до приблизительно 210°C, где катализатор эпоксидирования содержит серебро, рений и цезий;
добавление к исходной газовой композиции от приблизительно 0,05 ч/млн до приблизительно 2 ч/млн замедлителя;
нагревание от первой температуры до второй температуры, составляющей от приблизительно 240°C до приблизительно 250°C, в течение периода времени от приблизительно 12 ч до приблизительно 60 ч; и
выдерживание при второй температуре в течение периода времени от приблизительно 50 ч до приблизительно 150 ч.
6. Катализатор по п.1, в котором рений присутствует в концентрации от приблизительно 0,005 мас.% до приблизительно 0,5 мас.%, и цезий присутствует в концентрации от приблизительно 20 ч/млн до приблизительно 1500 ч/млн.
7. Катализатор по п.1, в котором, при воздействии на указанную микроструктуру электронов в ходе энергодисперсионной спектроскопии, в полученном излучении Lα присутствуют, по меньшей мере, пики серебра, рения и цезия, причем полученные пики серебра являются менее интенсивными, чем пики рения и цезия.
8. Катализатор по п.5, в котором во время стадии выдерживания ΔEO составляет от приблизительно 2,0% до приблизительно 4,0%.
9. Катализатор по п.5, в котором селективность во время стадии выдерживания составляет от приблизительно 85% до приблизительно 90%.
10. Катализатор для эпоксидирования этилена, содержащий каталитически эффективное количество серебра, промотирующее количество рения и цезий; в котором микроструктура катализатора включает серебро, рений и цезий, причем рений и цезий присутствуют в рений-цезиевой интерметаллической фазе; где микроструктуру получают способом, включающим:
инициирование реакции эпоксидирования путем взаимодействия исходной газовой композиции, содержащей этилен, и кислорода в присутствии катализатора эпоксидирования при температуре от приблизительно 180°C до приблизительно 210°C, причем катализатор эпоксидирования содержит серебро, рений и цезий;
добавление к исходной газовой композиции от приблизительно 0,05 ч/млн до приблизительно 2 ч/млн замедлителя;
нагревание от первой температуры до второй температуры, составляющей от приблизительно 240°C до приблизительно 250°C, в течение периода времени от приблизительно 12 ч до приблизительно 60 ч; и
выдерживание при второй температуре в течение периода времени от приблизительно 50 ч до приблизительно 150 ч.
11. Катализатор по п.10, в котором указанная микроструктура содержит более высокую концентрацию рения, чем концентрация серебра.
12. Катализатор по п.10, в котором указанная микроструктура содержит более высокую концентрацию цезия, чем концентрация серебра.
13. Катализатор по п.10, в котором замедлитель выбран из группы, состоящей из метилхлорида, этилхлорида, этилендихлорида и винилхлорида.
14. Катализатор по п.10, в котором во время стадии инициирования исходная газовая композиция содержит от приблизительно 1% до приблизительно 4% этилена и от приблизительно 0,3% до 0,5% кислорода.
15. Катализатор по п.10, в котором во время стадии нагревания исходный газ содержит от приблизительно 4% до приблизительно 20% этилена и от приблизительно 3% до приблизительно 5% кислорода.
16. Катализатор по п.10, в котором селективность во время стадии выдерживания составляет от приблизительно 85% до приблизительно 90%.